(57)【要約】【課題】  ランフラット耐久性及び高速耐久性を両立させ、かつ、タイヤの軽量化を図るランフラットタイヤを提供する。【解決手段】  本発明に係るランフラットタイヤ１は、ビードコア１１ａ及びビードフィラー１１ｂを含む一対のビード部１と、ビードコア１１ａの周りで折り返されたカーカス層１２と、サイドウォール２０を補強するサイドウォール補強層１４と、ビードコア１１ａの周りで折り返され、所定の有機繊維コードにゴム成分が含浸されることによって構成されたビード補強層１３とを備え、カーカス層１２における第１ベルト層１６の下側に位置する折返端部１２ａが、第１ベルト層１６のタイヤ幅方向のベルト端部１６ａよりもタイヤ赤道線ＣＬ側に位置し、所定の有機繊維コードが、サイドウォール２０の面において、ビードコア１１ａに対し０〜４５度の角度を有するように配置されていることを要旨とする。【選択図】    図２
2006130995.tif 000002
【特許請求の範囲】
【請求項１】
少なくともビードコア及びビードフィラーを含む一対のビード部と、
前記ビードコアの周りでタイヤ幅方向内側からタイヤ幅方向外側に折り返されたカーカス層と、
前記カーカス層のタイヤ幅方向内側に配置され、タイヤ幅方向断面において三日月状のゴムストックからなり、サイドウォールを補強するサイドウォール補強層と、
前記ビードコア及び前記カーカス層の間に設けられ、かつ前記ビードコアの周りでタイヤ幅方向内側からタイヤ幅方向外側に折り返され、所定の有機繊維コードにゴム成分が含浸されることによって構成された有機繊維補強層とを備え、
前記カーカス層は、前記サイドウォールを経由してベルト層の下側まで延びており、前記ベルト層の下側に位置する端部である折返端部が、前記ベルト層のタイヤ幅方向の端部であるベルト端部よりもタイヤ赤道線側に位置し、
前記所定の有機繊維コードは、前記サイドウォールの面において、前記ビードコアに対し０〜４５度の角度を有するように配置されていることを特徴とするランフラットタイヤ。
【請求項２】
前記ベルト層のタイヤ径方向外側に設けられ、少なくとも高弾性の有機繊維コード、及び低弾性の有機繊維コードの２種類からなるハイブリッドベルト補強コードにゴム成分が含浸されることによって構成されたベルト補強層を備えたことを特徴とする請求項１に記載のランフラットタイヤ。
【請求項３】
前記ハイブリッドベルト補強コードを構成する前記高弾性の有機繊維コードと、前記ハイブリッドベルト補強コードを構成する前記低弾性の有機繊維コードとの体積比（前記高弾性の有機繊維コード／前記低弾性の有機繊維コード）は、“２”以上であることを特徴とする請求項２に記載のランフラットタイヤ。
【請求項４】
前記高弾性の有機繊維コードは、アラミド繊維であることを特徴とする請求項２又は請求項３に記載のランフラットタイヤ。
【請求項５】
前記低弾性の有機繊維コードは、ナイロン繊維であることを特徴とする請求項２又は請求項３に記載のランフラットタイヤ。
【請求項６】
前記所定の有機繊維コードは、アラミド繊維であることを特徴とする請求項１に記載のランフラットタイヤ。
【発明の詳細な説明】
【技術分野】
【０００１】
本発明は、タイヤ幅方向断面において三日月状のゴムストックからなり、サイドウォールを補強するサイドウォール補強層を備えるランフラットタイヤに関し、特に、ランフラット耐久性及び高速耐久性を両立させ、かつ、タイヤの軽量化を図るランフラットタイヤに関する。
【背景技術】
【０００２】
従来、低弾性の有機繊維（例えば、ナイロン繊維）コードにゴム成分が含浸されることによって構成された複数のベルト層と、タイヤ幅方向断面において三日月状のゴムストックからなり、サイドウォールを補強するサイドウォール補強層とを備えるランフラットタイヤが知られている。
【０００３】
このランフラットタイヤに関して、例えば、サイドウォール補強層を厚くすることにより、ランフラットタイヤのたわみ量をコントロールし、ランフラット状態（いわゆる、パンク状態）状態での走行可能な距離などの耐久性（以下、ランフラット耐久性）を向上させる技術が開示されている（例えば、特許文献１，２）。
【０００４】
この技術によれば、タイヤへの衝撃やタイヤの外傷、ランフラットタイヤ内部での発熱などにより、ランフラットタイヤが破裂するように破れるバーストの発生を抑制することができる。また、ベルト層に低弾性の有機繊維が用いられることにより、トレッド剛性が向上するため、高速耐久性を確保することができる。
【特許文献１】特開昭４８−２７９２４号公報（第１−３頁、第１図）
【特許文献２】特開昭４７−６２１１４号公報（第１−２頁、第１図）
【発明の開示】
【発明が解決しようとする課題】
【０００５】
しかしながら、上述したランフラットタイヤでは、ランフラット耐久性を確保するために、サイドウォール補強層が厚くなること、及びベルト層が複数設けられていることであることにより、タイヤ重量が増加する問題があった。
【０００６】
また、タイヤ重量の増加を防ぐために、ベルト層の枚数を減少させることも考えられるが、高速耐久性が低下してしまう。
【０００７】
そこで、本発明は、このような問題に鑑みてなされたものであり、ランフラット耐久性及び高速耐久性を両立させ、かつ、タイヤの軽量化を図るランフラットタイヤを提供することを目的とする。
【課題を解決するための手段】
【０００８】
本発明の第１の特徴は、少なくともビードコア（ビードコア１１ａ）及びビードフィラー（ビードフィラー１１ｂ）を含む一対のビード部（ビード部１１）と、ビードコアの周りでタイヤ幅方向内側からタイヤ幅方向外側に折り返されたカーカス層（カーカス層１２）と、カーカス層のタイヤ幅方向内側に配置され、タイヤ幅方向断面において三日月状のゴムストックからなり、サイドウォール（サイドウォール２０）を補強するサイドウォール補強層（サイドウォール補強層１４）と、ビードコア及びカーカス層の間に設けられ、かつビードコアの周りでタイヤ幅方向内側からタイヤ幅方向外側に折り返され、所定の有機繊維コードにゴム成分が含浸されることによって構成された有機繊維補強層（ビード補強層１３）とをランフラットタイヤ（ランフラットタイヤ１）が備え、カーカス層は、サイドウォールを経由してベルト層（第１ベルト層１６）の下側まで延びており、ベルト層の下側に位置する端部である折返端部（折返端部１２ａ）が、ベルト層のタイヤ幅方向の端部であるベルト端部（ベルト端部１６ａ）よりもタイヤ赤道線（タイヤ赤道線ＣＬ）側に位置し、所定の有機繊維コードは、サイドウォールの面において、ビードコアに対し０〜４５度の角度を有するように配置されていることを要旨とする。
【０００９】
かかる特徴によれば、カーカス層がエンベロープ構造（例えば、１Ｐｅｎｖ）であることに加え、有機繊維補強層を構成する所定の有機繊維コードがビードコアに対し０〜４５度を有することにより、従来のランフラットタイヤに比べ、ランフラット時のたわみ量が減少し、ランフラット耐久性が向上する。なお、有機繊維コードがビードコアに対し４５度を超える場合、ランフラット状態のたわみ量が減少する作用が少なくなってしまう。
【００１０】
ここで、エンベロープ構造とは、カーカス層において、サイドウォールを経由してベルト層の下側まで延びており、ベルト層の下側に位置する端部である折返端部が、ベルト層のタイヤ幅方向の端部であるベルト端部よりもタイヤ赤道線側に位置する構造であることを示す。
【００１１】
カーカス層１２がエンベロープ構造であることにより、路面の小さな突起（例えば、段差）を乗り越すときに発生する衝撃を吸収して、高速耐久性や乗り心地性等を向上させることができる。
【００１２】
また、ランフラットタイヤは、カーカス層がエンベロープ構造（例えば、１Ｐｅｎｖ）であることに加え、有機繊維補強層を備えたことにより、従来のランフラットタイヤに比べ、サイドウォール補強層の厚さを薄くすることができ、タイヤの軽量化を図ることができる。
【００１３】
また、ランフラットタイヤは、サイドウォール補強層の厚さを薄くすることができることにより、通常の内圧時におけるショルダー側と路面との接地圧が低下し、タイヤ径方向への成長率を抑制する効果が得られるため、高速耐久性が向上する。
【００１４】
さらに、ランフラットタイヤは、サイドウォール補強層の厚さを薄くすることができることにより、縦バネ（タイヤ縦方向の弾力性）が減少可能となるため、タイヤ内部の重量分布、剛性分布、寸法分布等の均一性であるユミフォミティーに効果的となる。
【００１５】
本発明の第２の特徴は、本発明の第１の特徴に係り、ベルト層のタイヤ径方向外側に設けられ、少なくとも高弾性の有機繊維コード、及び低弾性の有機繊維コードの２種類からなるハイブリッドベルト補強コードにゴム成分が含浸されることによって構成されたベルト補強層（ベルト補強層１８）を備えたことを要旨とする。
【００１６】
かかる特徴によれば、ランフラットタイヤは、ベルト補強層にハイブリット補強コードが用いられることによって、通常の内圧時にタイヤ径方向への成長率を抑制する効果が得られるため、高速耐久性がさらに向上する。
【００１７】
また、従来のランフラットタイヤでは、２層以上のベルト補強層が用いられるものもあるが、本発明のランフラットタイヤでは、ベルト補強層にハイブリット補強コードを１層にすることが可能となり、従来のランフラットタイヤに比べ、さらにタイヤの軽量化を図ることができる。
【００１８】
本発明の第３の特徴は、本発明の第２の特徴に係り、ハイブリッドベルト補強コードを構成する高弾性の有機繊維コードと、ハイブリッドベルト補強コードを構成する低弾性の有機繊維コードとの体積比（高弾性の有機繊維コード／低弾性の有機繊維コード）が、“２”以上であることを要旨とする。
【００１９】
かかる特徴によれば、ランフラットタイヤは、高弾性の有機繊維コード／低弾性の有機繊維コードが、“２”以上であることによって、通常の内圧時にタイヤ径方向への成長率をさらに抑制する効果が得られるため、高速耐久性が向上する。
【００２０】
本発明の第４の特徴は、本発明の第１の特徴乃至第３の特徴に係り、高弾性の有機繊維コードが、アラミド繊維であることを要旨とする。
【００２１】
本発明の第５の特徴は、本発明の第４の特徴に係り、低弾性の有機繊維コードが、ナイロン繊維であることを要旨とする。
【００２２】
本発明の第６の特徴は、本発明の第１の特徴に係り、所定の有機繊維コードは、アラミド繊維であること要旨とする。
【００２３】
なお、本発明は、以下のように構成されていてもよい。すなわち、タイヤ幅方向断面において、ビード部に含まれるビードトゥ（ビードトゥ１１ｃ）から、有機繊維補強層のタイヤ幅方向内側に折り返された端部である内側端部（内側端部１３ａ）までの高さである内側高さ（Ｈ１）は、ビードトゥからトレッド部の最外位置までの高さであるタイヤセクションハイト（Ｈ）の４０％以下であることを要旨とする。
【００２４】
また、タイヤ幅方向断面において、ビードトゥから、有機繊維補強層のタイヤ幅方向外側に折り返された端部である外側端部（１３ｂ）までの高さである外側高さ（Ｈ２）は、前記タイヤセクションハイトの５５％以下であることを要旨とする。
【発明の効果】
【００２５】
本発明によれば、ランフラット耐久性及び高速耐久性を両立させ、かつ、タイヤの軽量化を図るランフラットタイヤを提供することができる。
【発明を実施するための最良の形態】
【００２６】
次に、本発明に係るランフラットタイヤの一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれていることは勿論である。
【００２７】
（ランフラットタイヤの構成）
図１は、本実施形態に係るランフラットタイヤ１の一部分解斜視図である。図１に示すように、ランフラットタイヤ１は、少なくともビードコア１１ａ及びビードフィラー１１ｂを含む１対のビード部１１を有している。具体的には、ビード部１１を構成するビードコア１１ａには、スチールコードなどが用いられる。
【００２８】
ランフラットタイヤ１は、ビードコア１１ａの周りでタイヤ径方向内側からタイヤ径方向外側に折り返されたカーカス層１２を有している。
【００２９】
ビードコア１１ａ及びカーカス層１２の間には、ビードコア１１ａの周りにタイヤ径方向内側からタイヤ径方向外側に折り返されたビード補強層（有機繊維補強層（図１では不図示））が配置されている。
【００３０】
カーカス層１２の幅方向内側には、サイドウォール２０を補強するサイドウォール補強層１４が配置されている。
【００３１】
カーカス層１２及びサイドウォール補強層１４のタイヤ径方向内側には、チューブに相当する気密性の高いゴム層であるインナーライナー１５が設けられている。また、カーカス層１２のタイヤ径方向外側には、第１ベルト層１６、第２ベルト層１７が重ねて配置されている。
【００３２】
第２ベルト層１７のタイヤ径方向外側には、第１ベルト層１６及び第２ベルト層１７を補強するベルト補強層１８（レイヤー補強層１８Ａ及びキャップ補強層１８Ｂ）が配置されている。
【００３３】
ベルト補強層１８のタイヤ径方向外側には、路面と接地するトレッド部１９が配置されている。
【００３４】
次に、図２を参照して、上述したカーカス層１２、ビード補強層１３、サイドウォール補強層１５及びベルト補強層１８について説明する。図２は、ランフラットタイヤ１のタイヤ幅方向の断面図である。
【００３５】
図２に示すように、カーカス層１２は、ビードコア１１ａの周りでタイヤ幅方向内側からタイヤ幅方向外側に折り返されている。また、カーカス層１２は、エンベロープ構造である。
【００３６】
ここで、エンベロープ構造とは、カーカス層１２において、サイドウォール２０を経由して第１ベルト層１６の下側まで延びており、ベルト層１６の下側に位置する端部である折返端部１２ａが、ベルト層１６のタイヤ幅方向の端部であるベルト端部１６ａよりもタイヤ赤道線ＣＬ側に位置する構造である。
【００３７】
ビード補強層１３は、上述したようにビードコア１１ａ及びカーカス層１２の間に設けられ、ビードコア１１ａの周りでタイヤ径方向内側からタイヤ径方向外側に折り返されている。
【００３８】
具体的には、ビード補強層１３は、所定の有機繊維コードにゴム成分が含浸されることによって構成されている。また、所定の有機繊維コードは、アラミド繊維であることが好ましい。
【００３９】
ここで、図３に示すように、ビード補強層１３は、サイドウォール２０の面において、ビードコア１１ａに対し０〜４５度の角度を有するように配置されている。
【００４０】
また、タイヤ幅方向断面において、ビード部１１に含まれるビードトゥ１１ｃから、ビード補強層１３のタイヤ幅方向内側に折り返された端部である内側端部１３ａまでの高さである内側高さ（Ｈ１）は、ビードトゥ１１ｃからトレッド部１９の最外位置までの高さであるタイヤセクションハイト（Ｈ）の４０％以下であることが好ましい。
【００４１】
また、タイヤ幅方向断面において、ビードトゥ１１ｃから、ビード補強層１３のタイヤ幅方向外側に折り返された端部である外側端部１３ｂまでの高さである外側高さ（Ｈ２）は、タイヤセクションハイト（Ｈ）の５５％以下であることが好ましい。
【００４２】
サイドウォール補強層１５は、上述したようにカーカス層１２のタイヤ径方向内側に配置されている。また、サイドウォール補強層１５は、タイヤ幅方向断面において三日月状のゴムストックによって構成されている。
【００４３】
ベルト補強層１８は、レイヤー補強層１８Ａ及びキャップ補強層１８Ｂによって構成され、上述したように第２ベルト層１７のタイヤ径方向外側に配置されている。
【００４４】
具体的には、ベルト補強層１８は、少なくとも高弾性の有機繊維コード、及び低弾性の有機繊維コードの２種類からなるハイブリッドベルト補強コードにゴム成分が含浸されることによって構成されている。
【００４５】
ここで、ハイブリッドベルト補強コードを構成する高弾性の有機繊維コードと、ハイブリッドベルト補強コードを構成する低弾性の有機繊維コードとの体積比（高弾性の有機繊維コード／低弾性の有機繊維コード）は、“２”以上であることが好ましい。
【００４６】
また、高弾性の有機繊維コードは、アラミド繊維であることが好ましく、低弾性の有機繊維コードは、ナイロン繊維であることが好ましい。
【実施例】
【００４７】
次に、本発明の効果をさらに明確にするために、以下の比較例、実施例１及び実施例２に係るランフラットタイヤを用いて行った試験結果について説明する。
【００４８】
比較例、実施例１及び実施例２に係るランフラットのサイズは、いずれも“２２５／５０Ｒ１７”である。すなわち、トレッド幅が約２２５ｍｍであり、扁平率（タイヤ幅に対するタイヤ断面高さの比）が約５０％であり、リム径が１７インチである。
【００４９】
表１は、比較例、実施例１及び実施例２に係るランフラットの構造を示すものである。
【表１】
2006130995.tif 000003
【００５０】
ここで、２ＰＨとは、カーカス層の枚数（いわゆる、プライ）が２プライ（Ｐ）、かつカーカス層の折り返し部が長いハイターンアップ構造（Ｈ）を示す。
【００５１】
また、１Ｐｅｎｖとは、プライが１Ｐ、かつカーカス層が上述したエンベロープ構造を示す。
【００５２】
また、ケブラーのフリッパー（Ｋｅｖ−ＦＬ）とは、上述したビード補強層における内側高さ（Ｈ１）が、タイヤセクションハイト（Ｈ）の４０％以下であり、外側高さ（Ｈ２）が、タイヤセクションハイト（Ｈ）の５５％以下である構造を示す。すなわち、実施例におけるビード補強層の内側高さ（Ｈ１）は、タイヤセクションハイト（Ｈ）の３０％であり、ビード補強層の外側高さ（Ｈ２）は、４８％である。また、なお、実施例におけるビード補強層は、サイドウォールの面において、ビードコア１１ａに対し４５度の角度を有するように配置されている。
【００５３】
また、２ＣＡＰ／２ＬＡＹとは、キャップ補強層が２層であり、かつレイヤー補強層が２層であることを示す。また、１ＣＡＰ／ＬＡＹとは、キャップ補強層が１層であり、かつレイヤー補強層が１層であることを示す。
【００５４】
表１に示すように、比較例に係るランフラットタイヤでは、カーカス層の構造（以下、プライ構造）が２ＰＨであり、サイドウォール補強層が１０．５ｍｍであり、ビード補強層がなしである。また、ベルト材として１Ｘ５が使用され、かつベルト層を構成するコードがタイヤ周方向に対して５８度である。また、ベルト補強層を構成するコードにナイロンが使用され、かつベルト補強層が２ＣＡＰ／２ＬＡＹである。
【００５５】
本発明が適用された実施例１に係るランフラットタイヤでは、ＰＬＹ構造が１Ｐｅｎｖであり、サイドウォール補強層が１０．５ｍｍであり、ビード補強層がＫｅｖ−ＦＬである。また、ベルト材として１Ｘ５が使用され、かつベルト層を構成するコードがタイヤ周方向に対して５８度である。また、ベルト補強層を構成するコードに上述したハイブリッドベルト補強コードが使用され、かつベルト補強層が１ＣＡＰ／ＬＡＹである。
【００５６】
本発明が適用された実施例２に係るランフラットタイヤでは、ＰＬＹ構造が１Ｐｅｎｖであり、サイドウォール補強層が７．０ｍｍであり、ビード補強層がＫｅｖ−ＦＬである。また、ベルト材として１Ｘ５が使用され、かつベルト層を構成するコードがタイヤ周方向に対して５８度である。また、ベルト補強層を構成するコードにハイブリッドベルト補強コードが使用され、かつベルト補強層が１ＣＡＰ／ＬＡＹである。
【００５７】
次に、上述した比較例、実施例１及び実施例２に係るランフラットタイヤにおける重量、ユニフォミティー（ＲＦＶ）、ランフラット耐久性及び高速耐久性について説明する。
【００５８】
表２は、実施例１及び実施例２に係るランフラットタイヤにおけるタイヤ重量、ユニフォミティー（ＲＦＶ）、ランフラット耐久性及び高速耐久性の試験結果を示すものである。
【表２】
2006130995.tif 000004
【００５９】
＜タイヤ重量＞
比較例に係るランフラットタイヤにおけるタイヤ重量１４．５ｋｇの指数を“１００”とし、実施例１及び実施例２に係るランフラットタイヤにおけるタイヤ重量の指数を計測した。なお、指数が大きいほど、タイヤ重量が重いことを示す。
【００６０】
この結果、実施例１及び実施例２に係るランフラットタイヤは、比較例に係るランフラットタイヤに比べ、タイヤ重量が軽い（いわゆる、タイヤの軽量化を図る）と評価した。
【００６１】
＜ユニフォミティー（ＲＦＶ）＞
各ランフラットタイヤを室内に設置されたユニフォミティー試験装置にて、ＪＡＳＯ  Ｃ６０７で規定されている方法によって比較例１に係るランフラットタイヤのタイヤ径方向の変動を示すラジアル・フォースバリエーション（ＲＦＶ）１０７Ｎを“１００”とし、実施例１及び実施例２に係るランフラットタイヤのＲＦＶを指数化した。なお、指数が小さいほど、ＲＦＶが優れている。
【００６２】
この結果、実施例２に係るランフラットタイヤは、比較例に係るランフラットタイヤに比べ、ユニフォミティー（ＲＦＶ）が優れていると評価した。
【００６３】
＜ランフラット耐久性＞
規定荷重で内圧０Ｐａ（いわゆる、ランフラット状態）の条件で、比較例、実施例１及び実施例２に係るランフラットタイヤを室内に設置されたランフラットドラムにて、一定の速度で転動させ、比較例に係るランフラットタイヤが走行可能な距離５１ｋｍの指数を“１００”とし、実施例１及び実施例２に係るランフラットタイヤのランフラット状態における走行可能な距離を相対値で評価した。なお、指数が大きいほど、ランフラット状態における走行可能な距離が長く、いわゆるランフラット耐久性が優れている。
【００６４】
この結果、実施例１に係るランフラットタイヤは、比較例に係るランフラットタイヤに比べ、ユランフラット耐久性が優れていると評価した。
【００６５】
＜高速耐久性＞
各ランフラットタイヤを室内に設置されたドラムにて、一定時間ごとにドラム速度を上げて、ランフラットタイヤが故障に至るまでの速度を測定した。なお、速度が早いほど高速耐久性に優れている。
【００６６】
この結果、実施例１及び実施例２に係るランフラットタイヤは、比較例に係るランフラットタイヤに比べ、高速耐久性が優れていると評価した。
【００６７】
（作用・効果）
以上説明した本実施形態に係るランフラットタイヤ１によれば、カーカス層１２がエンベロープ構造であることに加え、ビード補強層１３を構成する所定の有機繊維コードがビードコア１１ａに対し０〜４５度を有することにより、従来のランフラットタイヤに比べ、ランフラット時のたわみ量が減少し、ランフラット耐久性が向上する。
【００６８】
また、カーカス層１２がエンベロープ構造であることにより、路面の小さな突起（例えば、段差）を乗り越すときに発生する衝撃を吸収して、高速耐久性や乗り心地性等を向上させることができる。
【００６９】
また、ランフラットタイヤ１は、カーカス層１２がエンベロープ構造であることに加え、ビード補強層１３を備えたことにより、従来のランフラットタイヤに比べ、サイドウォール補強層１４の厚さを薄くすることができ、タイヤの軽量化を図ることができる。
【００７０】
また、ランフラットタイヤ１は、サイドウォール補強層１４の厚さを薄くすることができることにより、通常の内圧時におけるショルダー側と路面との接地圧が低下し、タイヤ径方向への成長率を抑制する効果が得られるため、高速耐久性が向上する。
【００７１】
また、ランフラットタイヤ１は、サイドウォール補強層１４の厚さを薄くすることができることにより、縦バネ（タイヤ縦方向の弾力性）が減少可能となるため、タイヤ内部の重量分布、剛性分布、寸法分布等の均一性であるユミフォミティーに効果的となる。
【００７２】
また、ランフラットタイヤ１は、ベルト補強層１８にハイブリット補強コードが用いられることによって、通常の内圧時にタイヤ径方向への成長率を抑制する効果が得られるため、高速耐久性がさらに向上する。
【００７３】
また、従来のランフラットタイヤでは、２層以上のベルト補強層が用いられるものもあるが、本発明のランフラットタイヤでは、ベルト補強層にハイブリット補強コードを１層にすることが可能となり、従来のランフラットタイヤに比べ、さらにタイヤの軽量化を図ることができる。
【００７４】
さらに、ランフラットタイヤ１は、高弾性の有機繊維コード／低弾性の有機繊維コードが、“２”以上であることによって、通常の内圧時にタイヤ径方向への成長率をさらに抑制する効果が得られるため、高速耐久性が向上する。
【図面の簡単な説明】
【００７５】
【図１】本発明の実施形態に係るランフラットタイヤ１の一部分解斜視図である。
【図２】本発明の実施形態に係るランフラットタイヤ１のタイヤ幅方向の断面図である。
【図３】本発明の実施形態に係るビード補強層１３の拡大斜視図である。
【符号の説明】
【００７６】
１…ランフラットタイヤ、１１…ビード部、１１ａ…ビードコア、１１ｂ…ビードフィラー、１１ｃ…ビードトゥ、１２…カーカス層、１２ａ…折返端部、１３…ビード補強層、１３ａ…内側端部、１３ｂ…外側端部、１４…サイドウォール補強層、１５…インナーライナー、１６…第１ベルト層、１６ａ…ベルト端部、１７…第２ベルト層、１８…ベルト補強層、１８Ａ…レイヤー補強層、１８Ｂ…キャップ補強層、１９…トレッド部、２０…サイドウォール
【図１】
2006130995.tif 000005
【図２】
2006130995.tif 000006
【図３】
2006130995.tif 000007